Беспружинный матрас

Полезная модель относится к легкой промышленности, в частности к производству мебели, предназначена для удовлетворения жизненных потребностей человека и может быть использована, для изготовления беспружинных матрасов.
Наиболее близким по технической сущности является беспружинный матрас, содержащий основу из эластичного материала, в котором основа включает, по меньшей мере, одну комбинацию из трех слоев, расположенных горизонтально, причем каждый внешний слой комбинации имеет одну плоскую горизонтальную поверхность и вторую профилированную горизонтальную поверхность, а внутренний слой комбинации имеет две плоские горизонтальные поверхности, при этом внешние слои соприкасаются с внутренним слоем своими профилированными поверхностями.
Преимущественное выполнение:
беспружинный матрас содержит в качестве упругодеформируемого материала латекс, или поролон, или эластичный полиуретан;
беспружинный матрас имеет жесткость внутреннего слоя каждой трехслойной комбинации выше жесткости любого из соприкасающихся с ним внешних слоев данной комбинации;
беспружинный матрас имеет внешние слои каждой трехслойной комбинации, которые выполнены из материала различной жесткости;
беспружинный матрас имеет внешние слои любой трехслойной комбинации, которые выполнены из материала одинаковой жесткости;
беспружинный матрас имеет все слои каждой трехслойной комбинации соединенные друг с другом посредством клеевого соединения;
беспружинный матрас дополнительно содержит вертикальные сквозные отверстия в каждом из трех слоев трехслойной комбинации;
беспружинный матрас, в котором при наличии в его основе более одной трехслойной комбинации соседние комбинации соединены друг с другом посредством клеевого соединения;
беспружинный матрас дополнительно содержит выполненную в виде чехла обивку или покрытие из ткани,
см. RU полезная модель №112740, МПК А47С 27/00 (2006.01), 2011.
Недостатком данной полезной модели являются недостаточные антибактериальные свойства матраса.
Задачей полезной модели является повышение антибактериальных свойств беспружинного матраса и сохранение их до 3,5 лет.
Техническая задача решается тем, что беспружинный матрас, состоящий из слоев, выполненных из эластичного материала, согласно изобретению слои матраса выполнены из химически сшитого пенополиэтилена, полученного путем смешения в расплаве полиэтилена высокого давления, азодикарбонамида, перекиси дикумила, при следующем соотношении компонентов, мас.ч.:
полиэтилен высокого давления 100
азодикарбонамид 10-15
перекись дикумила 0,3-2,
каждый слой из химически сшитого пенополиэтилена обработан в поле постоянного коронного разряда, находящегося на расстоянии 20 мм от электрода, при напряжении, подаваемым на коронирующий электрод 20-35 кВ, в течение 40-100 с, которые после обработки соединены между собой.
Преимущественное выполнение, когда беспружинный матрас дополнительно содержит выполненную в виде чехла обивку или покрытие из ткани.
Решение технической задачи позволяет повысить антибактериальные свойства беспружинного матраса, сохранить антибактериальные свойства матраса в течение до 3,5 лет при наличии высоких тепло и гидроизоляционных свойств.
Для лучшего понимания полезной модели приводим примеры конкретного выполнения.
Пример 1
Беспружинный матрас, состоящий из слоев, выполненных из эластичного материала, в котором слои матраса выполнены из химически сшитого пенополиэтилена, в качестве которого использован химически сшитый пенополиэтилен, полученный путем смешения в расплаве полиэтилена высокого давления, азодикарбонамида, перекиси дикумила, при следующем соотношении компонентов, мас.ч.:
полиэтилен высокого давления 100
азодикарбонамид 10
перекись дикумила 0,3.
После смешения указанных компонентов пенополиэтиленовую композицию последовательно гранулируют, экструдируют, вспенивают в печи с последующим получением полотна химически сшитого пенополиэтилена заданной толщины, например 10-15 мм, из которого формируют слои.
Каждый слой из химически сшитого пенополиэтилена обрабатывают в поле постоянного коронного разряда, находящегося на расстоянии 20 мм от электрода, при напряжении, подаваемым на коронирующий электрод 20 кВ, в течение 100 с.
Для получения матраса, обработанные 15 слоев химически сшитого пенополиэтилена в поле постоянного коронного разряда, соединяют между собой с помощью дублирующей машины, полученный беспружинный матрас дополнительно содержит выполненную в виде чехла обивку или покрытие из ткани.
2
Чехол изготовлен из ткани на основе хлопка и вискозы, плотностью не менее 230 г/м, может быть простеганной на синтепоне, при этом содержание хлопка составляет не менее 65%, а застежка чехла выполнена на молнии.
Пример 2
Беспружинный матрас, состоящий из слоев, выполненных из эластичного материала, в котором слои матраса выполнены из химически сшитого пенополиэтилена, в качестве которого использован химически сшитый пенополиэтилен, полученный путем смешения в расплаве полиэтилена высокого давления, азодикарбонамида, перекиси дикумила, при следующем соотношении компонентов, мас.ч.:
полиэтилен высокого давления 100
азодикарбонамид 13
перекись дикумила 1.
После смешения указанных компонентов пенополиэтиленовую композицию последовательно гранулируют, экструдируют, вспенивают в печи с последующим получением полотна химически сшитого пенополиэтилена заданной толщины, например 10-15 мм, из которого формируют слои.
Каждый слой из химически сшитого пенополиэтилена обрабатывают в поле постоянного коронного разряда, находящегося на расстоянии 20 мм от электрода, при напряжении, подаваемым на коронирующий электрод 30 кВ, в течение 80 с.
Для получения матраса, обработанные 15 слоев химически сшитого пенополиэтилена в поле постоянного коронного разряда, соединяют между собой с помощью дублирующей машины, полученный беспружинный матрас дополнительно содержит выполненную в виде чехла обивку или покрытие из ткани.
2
Чехол изготовлен из ткани на основе хлопка и вискозы, плотностью не менее 230 г/м, может быть простеганной на синтепоне, при этом содержание хлопка составляет не менее 65%, а застежка чехла выполнена на молнии.
Пример 3
Беспружинный матрас, состоящий из слоев, выполненных из эластичного материала, в котором слои матраса выполнены из химически сшитого пенополиэтилена, в качестве которого использован химически сшитый пенополиэтилен, полученный путем смешения в расплаве полиэтилена высокого давления, азодикарбонамида, перекиси дикумила, при следующем соотношении компонентов, мас.ч.:
полиэтилен высокого давления 100
азодикарбонамид 15
перекись дикумила 2.
После смешения указанных компонентов пенополиэтиленовую композицию последовательно гранулируют, экструдируют, вспенивают в печи с последующим получением полотна химически сшитого пенополиэтилена заданной толщины, например 10-15 мм, из которого формируют слои.
Каждый слой из химически сшитого пенополиэтилена обрабатывают в поле постоянного коронного разряда, находящегося на расстоянии 20 мм от электрода, при напряжении, подаваемым на коронирующий электрод 35 кВ, в течение 40 с.
Для получения матраса, обработанные 15 слоев химически сшитого пенополиэтилена в поле постоянного коронного разряда, соединяют между собой с помощью дублирующей машины, полученный беспружинный матрас дополнительно содержит выполненную в виде чехла обивку или покрытие из ткани.
2
Чехол изготовлен из ткани на основе хлопка и вискозы, плотностью не менее 230 г/м, может быть простеганной на синтепоне, при этом содержание хлопка составляет не менее 65%, а застежка чехла выполнена на молнии.
Полученный беспружинный матрас исследован на антибактериальные свойства и время их сохранения.
Антибактериальные свойства определяют с помощью тест-объектов - грибов Moraxella catarrhalis (вызывающих бронхит и пневмонию) и спор Cladosporium molds (грибковых микроорганизмов, провоцирующих аллергические реакции). Суспензии грибов готовят путем разведения в физиологическом растворе в концентрации 10 г/л. Приготовленные суспензии микроорганизмов были помещены на изготовленные матрасы. Концентрацию микроорганизмов анализируют турбидиметрическим методом через каждые 7-14 суток в течение 42 месяцев. Каждое определение свойств проводили не менее трех раз.
Проведенные испытания показали следующие данные длительности антибактериального эффекта заявляемого беспружинного матраса. Свойства беспружинного матраса сведены в таблицы 1 и 2.
Как видно из таблицы 2, заявляемый объект имеет плотность в пределах, обладает высокой влаго- и теплопроводностью, т.е. материал матраса является теплогидроизоляционным, который защищает пользователя от холода, матрас можно располагать непосредственно на земле или даже на бетонном полу. Заявляемый матрас можно использовать при широком интервале температур, положительную роль играет при использовании его в холодных условиях.
Заявляемый объект по сравнению с прототипом позволяет повысить антибактериальные свойства беспружинного матраса на 6-8 месяцев, т.е. сохранить антибактериальные свойства матраса до 3,5 лет при наличии высоких тепло- и гидроизоляционных свойств.